(57)【特許請求の範囲】
【請求項１】
基材と、該基材表面に設けられた釉薬層とを備え、
前記釉薬層の表面の、
６０°光沢度が２０を超え５０以下であり、
ＪＩＳＢ０６５１（２００１）に準拠した触針式表面粗さ測定装置を用い、ＪＩＳ  Ｂ０６０１（２００１）で規定される、
・粗さ曲線の二乗平均平方根傾斜（ＲΔｑ）の変動係数が０．０４以上０．１以下であり、かつ
・算術平均粗さ（Ｒａ）が０．０μ ｍ以上０．５μｍ以下である性状を備える
（ここで、
前記ＲΔｑの変動係数は、測定条件として、評価長さを０．８ｍｍ、カットオフ値λ ｃを０．８ｍｍ、カットオフ値λｓを０．００２５ｍｍ、フィルタ種別をＧａｕｓｓｉａｎ、断面曲線の補正を傾斜補正（全体）とし、かつ、５０ｍｍ×５０ｍｍ内の任意の１０箇所のＲΔｑ値を測定し、その平均値と標準偏差を算出し、そこから標準偏差／平均値を求めた値であり、
前記Ｒａは、測定条件として、評価長さを１５ｍｍ、カットオフ値λｓを１ｍｍ、カットオフ値λｃを３ｍｍ、フィルタ種別をＧａｕｓｓｉａｎ、断面曲線の補正を傾斜補正（全体）とし、かつ、５０ｍｍ×５０ｍｍ内の任意の５箇所のＲａ値を測定した平均値とした）
ことを特徴とする、物品。
【請求項２】
前記算術平均粗さ（Ｒａ）が０．０μｍ以上０．３μｍ以下である、請求項１に記載の物品。
【請求項３】
前記表面の気泡面積率が０．０％以上２．０％未満である、請求項１または２に記載の物品。
【請求項４】
前記表面の、ＪＩＳ  Ｂ０６０１（２００１）で規定されるＲｚおよびＲｓｋが、ＪＩＳ  Ｂ０６３３（２００１）で規定された条件で測定したとき、１．４μｍ≦Ｒｚ＜２．４μｍ、かつ、−１．１＜Ｒｓｋ＜０．２である、請求項３に記載の物品。
【請求項５】
請求項１〜４のいずれか一項に記載の物品の製造方法であって、
釉薬層を備えた物品を用意し、
前記釉薬層の表面をウエットブラストにより処理することを
含んでなる、方法。
【発明の詳細な説明】
【技術分野】
【０００１】
本発明は、マット調の表面を有する釉薬層を備えた物品に関し、特に、質感に優れたマット調の表面、さらには視覚的または触覚的に使用者に好ましい質感を与えるマット調の表面を有する釉薬層を備えた物品に関する。
【背景技術】
【０００２】
表面に釉薬層を備える物品、例えば衛生陶器の外観は、一般的には艶のある光沢調で高級感や清潔感を想起させる質感としている。これに対して、光沢調とは反対に艶のないマット調の製品が市場において評価されつつある。マット調とすることで、製品の外観（意匠性）を高め、また、同じ空間にある壁や器具類の質感と調和させることが可能となり、デザインのバリエーションを広げることが出来るからである。【０００３】
特開２０１２−４６３６４号公報（特許文献１）は、釉薬焼成時に結晶粒子を析出させてマット調の表面を形成させる技術が開示されている。特定の物性の表面とすることで、防汚性とマット調の両立を図ることができるとされている。【０００４】
また、特開２０１８−１０４２７２号公報（特許文献２）には、施釉面をブラスト処理することでマット調と防汚性を備えた表面を得る技術が記載されている。【０００５】
これらを含め従来のマット調の釉薬層表面をさらに改良し、質感に優れたマット調の釉薬層表面が依然として求められている。
【先行技術文献】
【特許文献】
【０００６】
【特許文献１】特開２０１２−４６３６４号公報
【特許文献２】特開２０１８−１０４２７２号公報
【発明の概要】
【発明が解決しようとする課題】
【０００７】
本発明者らは、今般、特定の表面性状を備えた釉薬層の表面が、質感に優れたマット調のもとなること、さらには視覚的または触覚的に使用者に好ましい質感を与えるマット調となることを見出した。【０００８】
したがって、本発明は、質感に優れたマット調の表面を有する釉薬層を備えた物品の提供をその目的としている。【０００９】
そして、本発明による物品は、
基材と、該基材表面に設けられた釉薬層とを備え、
前記釉薬層の表面が、
６０°光沢度が２０を超え５０以下であり、
ＪＩＳＢ０６５１（２００１）に準拠した触針式表面粗さ測定装置を用い、ＪＩＳ  Ｂ０６０１（２００１）で規定される、
・粗さ曲線の二乗平均平方根傾斜（ＲΔｑ）の変動係数が０．０４以上０．１以下であり、かつ
・算術平均粗さ（Ｒａ）が０．０μ ｍ以上０．５μｍ以下である性状を備える
（ここで、
前記ＲΔｑの変動係数は、測定条件として、評価長さを０．８ｍｍ、カットオフ値λ ｃを０．８ｍｍ、カットオフ値λｓを０．００２５ｍｍ、フィルタ種別をＧａｕｓｓｉａｎ、断面曲線の補正を傾斜補正（全体）とし、かつ、５０ｍｍ×５０ｍｍ内の任意の１０箇所のＲΔｑ値を測定し、その平均値と標準偏差を算出し、そこから標準偏差／平均値を求めた値であり、
前記Ｒａは、測定条件として、評価長さを１５ｍｍ、カットオフ値λｓを１ｍｍ、カットオフ値λｃを３ｍｍ、フィルタ種別をＧａｕｓｓｉａｎ、断面曲線の補正を傾斜補正（全体）とし、かつ、５０ｍｍ×５０ｍｍ内の任意の５箇所のＲａ値を測定した平均値とした）
ことを特徴とするものである。
【図面の簡単な説明】
【００１０】
【図１】本発明による物品を説明する模式的断面図である。
【図２】本発明による物品を説明する模式的断面図である。
【図３】本発明による物品の実施例である衛生陶器の釉薬層表面をレーザー顕微鏡により観察した写真である。
【発明を実施するための形態】
【００１１】
定義
図１は、本発明による物品を説明する模式的断面図である。本発明において、「釉薬層を備えた物品」とは、図１に示されるように、基材８０の表面８０ａに釉薬層１０を備えた物品１００を意味し、この基本構造を備える限り特に限定されないが、釉薬層を備えたホーロー製品や陶磁器が好ましく、陶磁器がより好ましい。陶磁器のうち、衛生陶器がさらに好ましい。また、本発明において、基材８０は無機材料で形成されたものが好ましく、金属、ガラス、セメント、陶磁器の素地などがより好ましい。物品の具体例としては、トイレおよび洗面所周りで用いられる陶器製品が挙げられ、さらに洗面台の洗面器、手洗い器、大便器、小便器、便器のサナ、便器タンクなどが好ましい例として挙げられる。
【００１２】
表面性状
本発明による物品が備える釉薬層の表面が有する性状は、まず、釉薬層の表面の光沢度は、６０°光沢度が２０を超え５０以下とされる。さらに、次の性状を備える。すなわち、ＪＩＳＢ０６５１（２００１）に準拠した触針式表面粗さ測定装置を用い、ＪＩＳ  Ｂ０６０１（２００１）で規定される、
・粗さ曲線の二乗平均平方根傾斜（ＲΔｑ）の変動係数が０．０４以上０．１以下であり、かつ
・算術平均粗さ（Ｒａ）が０．０μ ｍ以上０．５μｍ以下とされる。
より好ましくは
・粗さ曲線の二乗平均平方根傾斜（ＲΔｑ）の変動係数が０．０４以上０．１２以下であり、かつ
・算術平均粗さ（Ｒａ）が０．０μ ｍ以上０．３μｍ以下とされる。
さらに好ましくは、
・粗さ曲線の二乗平均平方根傾斜（ＲΔｑ）の変動係数が０．０４以上０．０９以下であり、かつ
・算術平均粗さ（Ｒａ）が０．０μ ｍ以上０．２μｍ以下とされる。
特に好ましくは
・粗さ曲線の二乗平均平方根傾斜（ＲΔｑ）の変動係数が０．０４以上０．０７以下であり、かつ
・算術平均粗さ（Ｒａ）が０．０μ ｍ以上０．１７μｍ以下とされる。
【００１３】
ここで、「ＲΔｑ」および「Ｒａ」は、上記のとおりＪＩＳ  Ｂ０６０１（２００１）の定義に準じ、測定条件を以下のとおりとする。
【００１４】
ＲΔｑの測定条件として、
評価長さを０．８ｍｍ、
カットオフ値λ ｃを０．８ｍｍ、
カットオフ値λｓを０．００２５ｍｍ、
フィルタ種別をＧａｕｓｓｉａｎ、
断面曲線の補正を傾斜補正（全体）とする。
【００１５】
さらに、５０ｍｍ×５０ｍｍ内の任意の１０箇所のＲΔｑ値を測定し、その平均値と標準偏差を算出し、そこから標準偏差／平均値を求める。これを「ＲΔｑの変動係数」とする。
【００１６】
また、「Ｒａ」の測定条件としては、
評価長さを１５ｍｍ、
カットオフ値λｓを１ｍｍ、
カットオフ値λｃを３ｍｍ、
フィルタ種別をＧａｕｓｓｉａｎ、
断面曲線の補正を傾斜補正（全体）とした。
【００１７】
さらに、５０ｍｍ×５０ｍｍ内の任意の５箇所のＲａ値を測定し、その平均値を求め、これを「Ｒａ」とする。
【００１８】
本発明の好ましい態様によれば、上記「Ｒａ」は、好ましくは０．０μｍ以上０．３μｍ以下である。
【００１９】
本発明による上記性状を有する釉薬層の表面は、質感に優れたマット調のもとなる。その質感は、人が見た時にやわらかみや温かみがあり、しっとりとした上質に感じられるものとなる。また、触り心地も向上したものとなる。すなわち、本発明によれば、視覚的または触覚的に使用者に好ましい質感を与えるマット調の釉薬層表面が実現できる。このような質感の評価は、使用者の感覚に訴えるものであり、後記する実施例にあるとおり、いわゆる官能試験によって評価せざるを得ない。そしてこの官能試験によって、本発明により実現されるマット調表面は、従来のマット調表面とは明らかに異なるものとして、人の視覚および触覚により感じとられるものであることを本発明者らは確認した。
【００２０】
本発明による釉薬層の表面は上記した性状により特定され、これら数値の意味をあえて叙述的に説明すれば、上記性状の表面にあっては、所定の光沢度の範囲内において微視的な凹凸形状のバラツキが小さくなり、かつ、巨視的な表面のうねりが小さくなっており、均一性が高められたきめ細やかな表面であると説明できる。それにより、光の拡散度合い、すなわち光の広がり度合いが大きくなっていると説明できる。しかしながら、このような制御された表面が、人が見た時にやわらかみや温かみがあり、しっとりとした上質に感じられるものとなる作用効果は、上記特性を示す数値、さらにはその叙述的な説明からは直接導き出し難い、意外なものであると本発明者らは考える。
【００２１】
本発明の好ましい態様によれば、本発明による物品の釉薬層中の気泡量が制御される。釉薬層には、その製造工程において気泡が含まれる。釉薬層中の気泡量を、後述する釉薬層の組成や焼成条件などを調整することによって、制御することができる。これにより、釉薬層の表面における形状、とりわけ凹凸形状をより容易に制御することができる。
【００２２】
図２（ａ）及び図２（ｂ）は、本発明による物品の、釉薬層が気泡を含む態様を説明する模式的断面図である。この態様において、物品１０１および１０２が備える釉薬層１０は、基材表面８０ａの側の第１部分１１と、釉薬層表面１０ａの側の第２部分１２とを有する。第１部分１１は気泡５０を含み、この気泡５０の量は第１の量（＞０）とされる。第２部分１２は気泡を含まないか、含む場合にはその量は第１の量よりも小とされる。図２（ａ）は第２部分１２は気泡を含まない態様であり、図２（ｂ）は第２部分１２が気泡を含むが、その量は第１の領域１１が含む第１の量よりも小とされる態様である。
【００２３】
そして、本発明のこの態様にあっては、釉薬層の表面は、所定の条件で計測したときに、表面の面積に対する直径２０μｍ以下（円相当径）の気泡の面積の割合（すなわち気泡面積率）が、０．０％以上２．０％未満であることが好ましく、０．０％以上１．８％以下であることがより好ましい。このような範囲とすることで、気泡の内部に汚れが浸入して清掃性が低下することを防止できるとの利点がされに得られる。
【００２４】
釉薬層の表面に露出する気泡の計測条件は以下の通りである。レーザー顕微鏡（例えば、ＯＬＩＭＰＵＳ製、ＬＥＸＴ  ＯＬＳ−４５００）を用いて、釉薬層の表面に存在する気泡を撮影する。顕微鏡による観察条件は、観察倍率を４３０倍とし、１サンプル当たりの観察領域のサイズは２ｍｍ×２ｍｍ以上とする。その際、表面の気泡が最も良く見えるように明るさとコントラストを調整する。撮影した画像は、画像処理ソフトウェア「ＷｉｎＲＯＯＦ２０１５」（三谷商事製）を用いて、気泡面積率を算出する。先ず、レーザー顕微鏡で撮影した写真を前記ソフトウェアに取込み、モノクロ画像処理を経て、２値化処理を行う。２値化処理のしきい値の設定については、所望の気泡が選択されるように適宜調整する。気泡面積率の解析精度を高めるために、適宜「穴埋め処理」などにより気泡と思われる部分を全て選択する処理を施してもよい。次に、形状特長の処理により、円相当径と面積率を算出する。最後に、円相当径が２０μｍ以上の気泡について、その面積率の和を求め、気泡面積率とする。
【００２５】
本発明の好ましい態様によれば、本発明による衛生陶器が備える釉薬層は、その性状として、その表面の、ＪＩＳ  Ｂ０６０１（２００１）で規定されるＲｚおよびＲｓｋが、ＪＩＳ  Ｂ０６３３（２００１）で規定された条件で測定したとき、
１．４μｍ≦Ｒｚ＜２．４μｍ、かつ、−１．１＜Ｒｓｋ＜０．２であることが好ましく、１．５μｍ≦Ｒｚ＜２．４μｍ、かつ、−１．０＜Ｒｓｋ＜０．１であることがより好ましい。
【００２６】
本発明の好ましい態様による上記性状を有する釉薬層の表面は、マット調となり、かつ、清掃性に優れる。本発明者の得た知見によれば、艶消し調の表面を実現するための釉薬層の凹凸について、光沢度８０を超えるような光沢調の表面では汚れ除去性の低下はそれほどないが、光沢度が５０未満に小さくなると、マット調の外観を呈するようにはなるが、汚れ除去性が悪化する傾向にある。おそらくは、凹凸形状に汚れが入り込んでしまい、除去することが困難になるか、除去のためには高い清掃負荷をかけなければならない。本発明の好ましい態様にあっては、光沢度が５０未満の低い値の釉薬層表面であっても、上記のとおり、表面のＲｚおよびＲｓｋを所定範囲にすることで、高い清掃性、すなわち汚れが一旦ついても容易に除去できることを見出した。この態様において、清掃性の程度は、光沢度８０を超えるような光沢調の表面に劣らないものである。
【００２７】
釉薬層の組成
本発明によれば、種々の釉薬層、すなわち当業者が一般的に釉薬層と理解するものにおいて、上記性状を備えたマット調の表面を実現することが出来る。本発明においては、釉薬層は、上記した性状がその表面において実現できる限り、当業者が一般的に釉薬層と理解する組成を備えるものとされてよい。
【００２８】
本発明の好ましい態様によれば、釉薬層の組成は、酸化物に換算して以下の表に記載される組成を備える。
【表１】
0006908208.tif 000002
【００２９】
また、本発明のさらに一つの態様によれば、上記表における成分の外、Ｆｅ２Ｏ３、ＺｒＯ、ＺｎＯ、ＴｉＯ２、ＢａＯ、Ｂ２Ｏ３、Ｌｉ２Ｏ、Ｓｂ２Ｏ３、ＣｕＯ、ＭｎＯ、ＮｉＯ、ＣｏＯ、ＭｏＯ３、ＳｎＯ２、ＰｂＯなどを含んでもいてもよい。
【００３０】
物品の製造
本発明による物品は、基材上に釉薬層を形成し、さらに、釉薬層の表面を上記した表面性状となるよう加工することにより製造することができる。
【００３１】
本発明において、釉薬層を形成する釉薬の原料は、前記釉薬層の組成を実現できる限り特に限定されないが、一般的には、釉薬原料として、珪砂、長石、石灰石等の天然鉱物粒子の混合物、コバルト化合物、鉄化合物等の顔料、珪酸ジルコニウム、酸化錫等の乳濁剤などが使用される。釉薬原料を高温で溶融した後、急冷してガラス化させることで釉薬層を得ることができる。本発明において好ましい釉薬組成は、例えば、長石が１０ｗｔ％〜３０ｗｔ％、珪砂が１５ｗｔ％〜４０ｗｔ％、炭酸カルシウムが１０ｗｔ％〜２５ｗｔ％、コランダム、タルク、ドロマイト、亜鉛華が、それぞれ１０ｗｔ％以下、乳濁剤および顔料が合計１５ｗｔ％以下のものである。上記した釉薬を基材に塗布し、その後乾燥、焼成して物品を得る。焼成温度は釉薬が軟化する１，０００℃以上１，３００℃以下の温度が好ましい。
【００３２】
本発明において、上記した釉薬層の表面の性状は、好ましくはウエットブラスト処理により実現できる。ウエットブラスト処理は、釉薬層の表面に対して水と研磨材と圧縮空気の混合物を同時に噴射することで表面を削り、所望の表面状態を形成する手法である。研磨材の種類、平均粒径、圧縮空気の供給圧力、投射距離、投射角度、投射時間等を適宜選択することで、本発明によるマット調の表面を得ることが出来る。本発明の好ましい態様によれば、研磨材として非球形のアルミナ粒子を用い、その粒径範囲が１μｍ〜１００μｍの範囲にあるものを用いることが好ましい。
【実施例】
【００３３】
例１〜４、例２３（実施例）、および例２２（比較例）
衛生陶器（ＴＯＴＯ株式会社製、ホワイト＃ＮＷ１）を用意し、平面部を約１０ｃｍ角に切り出し、評価サンプルを得た。このサンプルの釉薬層は、ガラスと顔料の混合した１層からなるものであった。【００３４】
上記基材の釉薬層の表面を、市販のウエットブラスト装置を用いて処理した。研磨材として非球形のアルミナ粒子を用い、研磨材の粒径範囲を１μｍ〜１００μｍから選択し、圧縮空気の供給圧力、投射距離、投射角度、投射時間を適宜選択して処理を行った。こうして得られた５つのサンプルを例１〜４、例２２および例２３とした。【００３５】
例５〜１０（比較例）
下記表に示した市販のマット調衛生陶器を入手し、その平面部を約５〜１０ｃｍ角で切り出して、サンプル例５〜１０とした。
【表２】
0006908208.tif 000003
【００３６】
例１１〜２１（比較例）
天然鉱物粒子２ｋｇと水１ｋｇ及び球石４ｋｇを、容積６リットルの陶器製ポットに入れ、ボールミルにより約２４時間粉砕し釉薬スラリーを得た。次に、ケイ砂、長石、粘土等を原料として調製した衛生陶器素地泥漿を用いて、７０×７０ｍｍの板状試験片を作製した。この板状試験片上に、釉薬を濡れ吹き法によるスプレーコーティングで厚み０．５ｍｍになるように塗布し、その後、１１００〜１２００℃で焼成し、焼成温度から室温まで温度を降下させる時間を適宜調整することで例１１〜２１の試料を得た。なお、例１１〜２２の釉薬層の組成は、表３に示された通りであった。
【表３】
0006908208.tif 000004
【００３７】
表面性状の測定
（１）粗さ曲線の二乗平均平方根傾斜（ＲΔｑ）の変動係数
例１〜２３の試料について、ＪＩＳ Ｂ０６５１（２００１年）に準拠した触針式表面粗さ測定装置（株式会社ミツトヨ製ＳＶ−３２００）を用い、ＪＩＳ  Ｂ０６０１（２００１年）による定義と表示に従い、粗さ曲線の二乗平均平方根傾斜（ＲΔｑ）の変動係数を算出した。測定条件は、評価長さ０．８ｍｍ、カットオフ値λｃ０．８ｍｍ、λｓ０．００２５ｍｍ、フィルタ種別Ｇａｕｓｓｉａｎ、断面曲線の補正は傾斜補正（全体）とした。５０ｍｍ×５０ｍｍ内の計１０箇所のＲΔｑ値を測定し、それらの平均値と標準偏差を算出し、そこから変動係数（＝標準偏差÷平均値）を算出した。結果は、後記の表に示されるとおりであった。【００３８】
（２）粗さ曲線の算術平均粗さ（Ｒａ）
例１〜２３の試料について、ＪＩＳ Ｂ０６５１（２００１年）に準拠した触針式表面粗さ測定装置（株式会社ミツトヨ製ＳＶ−３２００）を用い、ＪＩＳ  Ｂ０６０１（２００１年）による定義と表示に従い、粗さ曲線の算術平均粗さ（Ｒａ）を算出した。測定条件は、評価長さ１５ｍｍ、カットオフ値λｓを１ｍｍ、カットオフ値λｃを３ｍｍ、フィルタ種別Ｇａｕｓｓｉａｎ、断面曲線の補正は傾斜補正（全体）とした。５０ｍｍ×５０ｍｍ内の計５箇所のＲａ値を測定し、それらの平均値を算出した。結果は、後記の表に示されるとおりであった。【００３９】
（３）表面性状の測定（Ｒｓｋ、Ｒｚ、ＲＳｍ、Ｒｃ）
例１〜２３の試料について、ＪＩＳ Ｂ０６５１（２００１年）に準拠した触針式表面粗さ測定装置（株式会社ミツトヨ製ＳＶ−３２００）を用い、ＪＩＳ  Ｂ０６０１（２００１年）による定義と表示に従い、各表面粗さパラメータ（Ｒｓｋ、Ｒｚ、ＲＳｍ、Ｒｃ）を算出した。測定条件は、ＪＩＳ  Ｂ０６３３（２００１年）の規定に従い、評価長さ４ｍｍ、カットオフ値λｃ０．８ｍｍ、λｓ０．００２５ｍｍ、フィルタ種別Ｇａｕｓｓｉａｎ、補正は傾斜補正（全体）とし、５０ｍｍ×５０ｍｍ内の計１０箇所の線粗さを測定し、それらの平均値をサンプルの粗さパラメータの値として採用した。結果は、後記の表に示されるとおりであった。【００４０】
（４）光沢度の測定
例１〜２３の試料について、その６０°光沢度を、ＪＩＳ Ｚ８７４１に基づき、光沢計（コニカミノルタ社製ＧＭ−２６８ｐｌｕｓ）により測定した。その結果は、後記の表に示される通りであった。【００４１】
（５）表面に露出する気泡の計測
レーザー顕微鏡（ＯＬＩＭＰＵＳ製、ＬＥＸＴ  ＯＬＳ−４５００）を用いて、釉薬層の表面に存在する気泡を撮影した。測定に用いたレーザー顕微鏡の構成を以下に示す。レーザー顕微鏡による観察条件は、観察倍率を４３０倍とし、１サンプル当たりの観察領域のサイズは２ｍｍ×２ｍｍ以上とした。その際、表面の気泡が最も良く見えるように明るさとコントラストを調整した。一例として、例２３の釉薬層をレーザー顕微鏡で撮影した写真を図３に示す。
レーザー顕微鏡
装置：ＯＬＳ４５００
製品バージョン：1.1.8
光源：405nm半導体レーザー
検出系：フォトマルチプライヤー
対物レンズ：OLYMPUS MPlan APO N 50X/0.95 LEXT【００４２】
撮影した画像は、画像処理ソフトウェア「ＷｉｎＲＯＯＦ２０１５」（三谷商事製）を用いて、気泡面積率を算出した。先ず、レーザー顕微鏡で撮影した写真を前記ソフトウェアに取込み、モノクロ画像処理を経て、２値化処理を行った。２値化処理のしきい値の設定については、直径が約１０μｍ以上の気泡が選択されるように適宜調整した。次に、形状特長の処理により、円相当径と面積率を算出し、円相当径が２０μｍ以上の気泡について、その面積率の和を求めて、気泡面積率とした。
得られた結果は、後記の表４に示されるとおりであった。【００４３】
（６）油性汚れに対する清掃性の評価
以下の方法によって、１〜２３の表面の油性固形物に対する清掃性を評価した。色差計には、ＳＰＥＣＴＲＯＰＨＯＴＯＭＥＴＥＲ  ＣＭ−２６００ｄ（コニカミノルタ製）を用いた。測定条件の設定は、表色系：Ｌ＊ａ＊ｂ＊、マスク／グロス：Ｓ／Ｉ＋Ｅ、ＵＶ設定：ＵＶ１００％、光源：Ｄ６５、観察視野：１０度、表示：色差絶対値を用いて、同一箇所の３回測定の平均値を正反射光を含むＳＣＩに表示されるａ＊値を用いた。
（ａ）サンプル表面のａ＊を色差計で測定し、その値をａ０＊とした。なお、以下も含めて、ａ＊の測定時には、５ｍｍ幅の白いマスクを線上に被せて、にじみによる測定バラツキを防止した。
（ｂ）赤色のクレパス（登録商標）でサンプル上に３ｍｍ幅の線を書き、線上のａ＊を色差計で測定し、その値をａ１＊とした。
（ｃ）市販のトイレ掃除シート（商品名：トイレクイックル、花王（株）製、「クイックル」は花王（株）の登録商標）を用いて、線と垂直な方向に２５ｇ／ｃｍ２の荷重をかけた状態で、３０往復拭き取った。
（ｄ）摺動後のサンプルのクレパスの線上の色を、色差計で測定し、その値をａ２＊とした。
（ｅ）汚れ除去性を下記の式から算出した。
汚れ除去性（％）＝（ａ１＊−ａ２＊）／（ａ１＊−ａ０＊）
得られた結果は、後記の表に示されるとおりであった。【００４４】
マット調の表面の視覚的質感の官能評価
以下の方法によって、例１〜２３の見た目の質感を官能評価した。
（１）予備的試験
マット部材に関する質感を評価するため、マット部材についての「上質さ」という抽象的な概念について、これを支配しているより具体的な質感を表現するキーワードの抽出を試みた。キーワードとしては、「ざらざらな」、「滑らかな」、「つややかな」、「やわらかな」、「丈夫な」、「涼しげな」、「温かな」、「軽快な」、「重厚な」、「自然な」、「清潔な」、「シックな」の１２個を選定した。さらに、「上質さ」というキーワードを加えた計１３個のワードについて、市販の白色マット調素材（１１種類）を用意し、それぞれについて１〜５点の点数付けを行った。その結果、「上質さ」には、「やわらかな」というキーワードが最も相関が高いという結果が得られた。【００４５】
（２）官能試験
マット素材に関しての「上質さ」を評価する具体的なキーワードとして、「やわらかさ」を指標とし、各種マット調衛生陶器の「上質さ」を評価する官能評価を実施した。具体的には以下の手順で行った。また、パネリスト（被験者）として、年齢や性別の偏りなく、１０名を選定した。【００４６】
１）上記例１〜２３と同様の評価サンプルとして、縦横サイズが５０ｍｍ角形平板を用意し、サンプル端部から幅５ｍｍの領域について、黒色テープにてマスキングを行った。【００４７】
２）評価環境は、質感評価ブース（ＧＴＩ  Ｇｒａｐｈｉｃ  Ｔｅｃｈｎｏｌｏｇｙ  Ｉｎｃ．製、ＧＴＩ  ＭｉｎｉＭａｔｃｈｅｒ（登録商標）  Ｍｏｄｅｌ：ＭＭ−２ｅ）にてＤ６５光源を用いて実施した。【００４８】
３）質感評価ブース内にサンプルを設置し、被験者はサンプルを自由に手に持つことができる状態において、サンプル面と被験者の目の距離が４０〜５０ｃｍを保った状態とし、光源をサンプル表面に移しこんだ際のハイライト（光の反射）の広がった部分とその周辺から感じられる質感を評価した。【００４９】
評価指標は、上述の「上質さ」と「やわらかさ」として、それぞれについて１〜５点の点数を付けた。各サンプルについて、４点以上の点数を付けた人数を集計した。結果は、後記の表に示されるとおりであった。【００５０】
マット調の表面の触感の官能評価
以下の方法によって、例１〜２３の触り心地の官能評価をした。
１）評価サンプルとして、縦横サイズが５０ｍｍ角形平板を用意した。パネリスト（被験者）として、年齢や性別の偏りなく、１０名を選定した。
２）目を閉じた状態でサンプル表面を指の腹で触り、往復することで「触り心地の良さ」を評価し、１〜５点の点数を付けた。各サンプルについて、４点以上の点数を付けた人数を集計した。結果は、後記の表に示されるとおりであった。
【表４】
0006908208.tif 000005
【図１】
0006908208.tif 000006
【図２】
0006908208.tif 000007
【図３】
0006908208.tif 000008